(57)【特許請求の範囲】
【請求項１】
１５０から１２００グラム／平方メートルの間の吸収性不織布材料の厚さ１〜１２ｍｍの層を含む創傷被覆材であって、前記吸収性不織布材料が、ポリエステルよりビスコースが多いビスコース繊維およびポリエステル繊維の混合物を含み、ビスコースの線密度が１．５から３ｄｔｅｘの間であり、ポリエステルの線密度が２から３ｄｔｅｘの間であり、かつ、前記吸収性不織布材料が、ビスコースおよびポリエステル繊維と混合されたまたはそれらに織り込まれた７から２５％の間のキチン繊維を含み、キチン繊維が、１．５から２．５ｄｔｅｘの間の線密度を有する、創傷被覆材。
【請求項２】
吸収性不織布材料の層が、一緒にニードルパンチされて層を形成する２つ以上の吸収性不織布材料の薄層を含む、請求項１に記載の創傷被覆材。
【請求項３】
吸収性材料の層の片面または両面が、非粘着性層によって覆われている、請求項１から２までのいずれか１項に記載の創傷被覆材。
【請求項４】
１つまたは複数の非粘着性層が、吸収層に熱接着／積層されている、請求項３に記載の創傷被覆材。
【請求項５】
１つまたは複数の非粘着性層が、ポリウレタンまたはＨＤＰＥ薄膜から選択される、請求項４に記載の創傷被覆材。
【請求項６】
前記吸収性不織布材料の質量／平方メートルが、１５０から１０００グラム／平方メートルの間である、請求項１から５までのいずれか１項に記載の創傷被覆材。
【請求項７】
ポリエステル繊維の長さが、３０から７０ｍｍの間である、請求項１から６までのいずれか１項に記載の創傷被覆材。
【請求項８】
ビスコース繊維の長さが、２０から６０ｍｍの間である、請求項１から７までのいずれか１項に記載の創傷被覆材。
【請求項９】
キチン繊維の長さが、３０から７０ｍｍの間である、請求項１から８までのいずれか１項に記載の創傷被覆材。
【発明の詳細な説明】
【技術分野】
【０００１】
本発明は創傷被覆材に関する。
【背景技術】
【０００２】
本発明者は、創傷を覆い保護するだけでなく、十分に血管新生された健全な創傷床を生じさせる創傷被覆材が求められていることを承知している。創傷床の再構築が最も重要である。このことを、本発明者は、創傷治癒を妨げまたは遅延させる障壁および妨害物を除去することを意味する。
創傷床が健全であれば、治癒は最適化される。したがって、本発明の目的は、治癒のための創傷床を調製することによって、身体の治癒過程を援助する被覆材を提供することである。吸収性の被覆材は、体液を吸収し、創傷床から遠ざけて、浸軟および肉芽過形成を防止するのに極めて重要である。
脱落組織および壊死組織を破壊すると、創傷治癒が改良されるだけでなく、滲出液の容量が増加する。これを、健全な皮膚に対する損傷を防止するために注意深く監視しなければならない。好ましくは、被覆材料は、膨潤を軽減し、創傷床への血液供給を改良する、創傷床からの浮腫の排出も援助するべきである。
【発明の概要】
【発明が解決しようとする課題】
【０００３】
本発明の目的は、吸収性の高い創傷被覆材であって、使用時に創傷の治癒過程を積極的に援助する前記創傷被覆材を提供することである。
【課題を解決するための手段】
【０００４】
本発明によれば、１５０から１２００グラム／平方メートルの間の吸収性不織布材料の厚さ１〜１２ｍｍの層を含む創傷被覆材であって、層が、ポリエステルよりビスコースが多いビスコース繊維およびポリエステル繊維の混合物を含み、ビスコースの線密度が１．５から３デシテックス（ｄｔｅｘ）の間であり、ポリエステルの線密度が２から３ｄｔｅｘの間である、創傷被覆材が提供される。Ｄｔｅｘは、繊維の１０，０００メートル当たりのグラム数である。
吸収性不織布材料の層は、一緒にニードルパンチされて単層を形成する２つ以上の吸収性不織布材料の薄層を含んでいてもよい。
吸収層はまた、ビスコースおよびポリエステル繊維と混合されたまたは織り込まれた、７から２５％の間のキチン繊維を好ましくは含んでいてもよく、該キチン繊維は１．５から２．５ｄｔｅｘの間の線密度を有する。
吸収性材料の層の片面または両面は、非粘着性層によって覆われていてもよい。非粘着性層（１つまたは複数）は、吸収層に熱接着／積層されていてもよい。非粘着性層は、ポリウレタンまたはＨＤＰＥをベースとする材料、例えば、Ｓｍｉｔｈ  ＆  Ｎｅｐｈｅｗによって製造されたＣＭ１８の薄膜であってもよい。
吸収性不織布材料の質量／平方メートルは、１５０から１２００グラム／平方メートル（ｇｓｍ）の間、好ましくは約７００〜７５０ｇｓｍであってもよい。
ポリエステル繊維の長さは、約３０から７０ｍｍの間、好ましくは約５０ｍｍであってもよい。
ビスコース繊維の長さは、約２０から６０ｍｍの間、好ましくは約４０ｍｍであってもよい。
キチン繊維の長さは、約３０から７０ｍｍの間、好ましくは約６０ｍｍであってもよい。
２つの層が、一緒にニードルパンチされて１つの層を形成する場合、パンチ密度は、２５０から３８０パンチ／平方センチメートルの間、好ましくは約３２０パンチ／平方センチメートルであってもよい。
【０００５】
被覆材の構造は、該材料を、１つの被覆材から別の被覆材に「順に送る」効果を有する「超吸収材」にする。被覆材の組成物はまた、滲出液が創傷床上に「逆戻りする」または「滴り落ちて」逆戻りすることがないように、滲出液を被覆材内部に確保する。これは健全な周囲の皮膚の損傷を防止する。この被覆材は、創傷床のより深い区画における膨潤および細菌の平衡の復活を低減するのに役立つ。この「順に送る」効果は、細菌のコロニー形成および複製を防止する。該組成物の一部を構成する抗菌性繊維は、創傷床上の細菌レベルの抑制に極めて重要であり、抗菌性繊維は創傷床を健全に保つのに役立つ。
【０００６】
被覆材のいくつかの実施形態はまた、健全な創傷床を保護するのに役立つ非粘着性フィルム層を有する。このフィルム被覆材は、すべてのタイプの創傷、特に火傷に適している。少量の滲出液を有する表在型の健全な創傷を、フィルム層の被覆材で被覆してもよい。該フィルム層は、治癒過程を妨害せずに、被覆材によって創傷床をいずれの付着からも保護する。新規な肉芽組織が、損害または損傷を受けることはない。該フィルムは、好ましくは通気性があり、ＨＤＰＥまたはポリウレタン製であり得る。
【発明を実施するための形態】
【０００７】
本発明を次に例によって説明する。
例１および２は、本発明による約１０倍の質量吸収能を有する創傷被覆材であり、これは、層厚約３〜５ｍｍの約７００〜７５０グラム／平方メートルの吸収性不織布材料を含み、この層は、７０％のビスコース繊維および３０％のポリエステル繊維の混合物を含む。
【表１】
0006728207.tif 000002
【０００８】
例３は、本発明による約１０倍の質量吸収能を有する創傷被覆材を提供し、これは、例１および２に記載されている吸収層の創傷被覆材を含み、創傷被覆材は、吸収性材料層の両面上に非粘着性層を含む。非粘着性層は、吸収層に熱接着／積層されている。
例４は、一緒にニードルパンチされて、単一の厚い吸収層を形成する、例１および２に記載されている２つの吸収層を含む。
例５は、例４に記載されている吸収層を含み、これは、吸収性材料層の両面上に非粘着性層を含む。非粘着性層は、吸収層に熱接着／積層されている。
【０００９】
例６から９は、例１から４と類似しており、これらに対応して、ビスコースは５５％であり、ポリエステルは３５％であり、１０％のキチン繊維を含む。
【００１０】
他の例は、単層が、２００ｇｓｍであり、約１ｍｍの厚さであり、または６００ｇｓｍであり、約３ｍｍの厚さである、例１から９と同様の創傷被覆材を含む。
【００１１】
出願者は、創傷被覆材は、創傷から固体創傷物質および液体を、吸収層において垂直に引き出し、それを水平に拡散させる付着力および凝集力ならびに静電気力によって、それ自身の約１０倍の質量の液体を吸収することを見出している。創傷物質には有害細菌が含まれる。創傷被覆材は、吸収容量に達するまで創傷から望ましくない物質を積極的におよび継続的に除去して、創傷をきれいに保ち、創傷被覆材がないときより速く創傷が治癒するのを可能にする。さらに、キチン繊維はまた、抗菌機能を提供する。
【００１２】
例は、本発明をさらに例示するためおよび当業者が本発明を理解するのを援助する他面異提供するものであって、本発明の合理的な範囲を必要以上に限定することを意図しないことを理解するものとする。
本発明のまた別の態様は、以下のとおりであってもよい。
〔１〕１５０から１２００グラム／平方メートルの間の吸収性不織布材料の厚さ１〜１２ｍｍの層を含む創傷被覆材であって、層が、ポリエステルよりビスコースが多いビスコース繊維およびポリエステル繊維の混合物を含み、ビスコースの線密度が１．５から３ｄｔｅｘの間であり、ポリエステルの線密度が２から３ｄｔｅｘの間である、創傷被覆材。
〔２〕吸収性不織布材料の層が、一緒にニードルパンチされて単層を形成する２つ以上の吸収性不織布材料の薄層を含む、前記〔１〕に記載の創傷被覆材。
〔３〕吸収層がまた、ビスコースおよびポリエステル繊維と混合されたまたはそれらに織り込まれた７から２５％の間のキチン繊維を含み、キチン繊維が、１．５から２．５ｄｔｅｘの間の線密度を有する、前記〔１〕または前記〔２〕に記載の創傷被覆材。
〔４〕吸収性材料の層の片面または両面が、非粘着性層によって覆われている、前記〔１〕から〔３〕までのいずれか１項に記載の創傷被覆材。
〔５〕１つまたは複数の非粘着性層が、吸収層に熱接着／積層されている、前記〔４〕に記載の創傷被覆材。
〔６〕１つまたは複数非粘着性層が、ポリウレタンまたはＨＤＰＥ薄膜から選択される、前記〔５〕に記載の創傷被覆材。
〔７〕複合材料の密度が、１５０から１０００グラム／平方メートルの間である、前記〔１〕から〔６〕までのいずれか１項に記載の創傷被覆材。
〔８〕ポリエステル繊維の長さが、約３０から７０ｍｍの間である、前記〔１〕から〔７〕までのいずれか１項に記載の創傷被覆材。
〔９〕ビスコース繊維の長さが、約２０から６０ｍｍの間である、前記〔１〕から〔８〕までのいずれか１項に記載の創傷被覆材。
〔１０〕キチン繊維の長さが、約３０から７０ｍｍの間である、前記〔３〕から〔９〕までのいずれか１項に記載の創傷被覆材。